(57)【要約】      （修正有）【課題】幅方向への引き裂き特性に優れた包装用フィルムを提供する。ポリエステルフィルムのような汎用フィルムを用い、容易な加工手段によって幅方向への良好な引き裂き方向性が付与された包装用として好適なフィルムの製造方法を提供する。【解決手段】包装用フィルムはポリエステル無延伸フィルムや延伸フィルムのような熱可塑性樹脂フィルムの少なくとも片面に、幅方向にヘアーライン加工が施されている。研磨布紙を貼り付けたベルト２を熱可塑性樹脂フィルム１の走行方向に対して４５°〜８９°の方向に走行させ、フィルム１の幅方向にヘアーライン加工を施す。包装用積層フィルムはヘアーライン加工面またはヘアーライン加工されてない面に、印刷層、金属薄膜層、接着剤層、シーラント層が積層され、幅方向への引き裂き方向性を有する。【選択図】  図１
2007069961.tif 000002
【特許請求の範囲】
【請求項１】
熱可塑性樹脂フィルムの少なくとも片面に、フィルムの流れ方向に対して８０°〜１００°の範囲の方向にヘアーライン加工が施されており、該熱可塑性樹脂フィルムの厚み（Ｔ）とヘアーライン加工による溝平均深度（Ｓ）との関係が、次式１
の範囲であることを特徴とする包装用フィルム。
（Ｔ−Ｓ）／Ｔ＝０．６０〜０．９９    式１
【請求項２】
溝平均深度（Ｓ）０．１〜５μｍの範囲のヘアーライン加工が施されている請求項１記載の包装用フィルム。
【請求項３】
幅１００ｍｍ当たり５００〜２０，０００本の範囲の密度でヘアーライン加工が施されている請求項１または２に記載の包装用フィルム。
【請求項４】
ヘアーライン加工面におけるヘアーライン加工方向と直角方向の中心線平均粗さ（Ｒａ［μｍ］）が、次式２の範囲内である請求項１〜３のいずれかに記載の包装用フィルム。
０．０２≦Ｒａ≦０．２０    式２
【請求項５】
前記熱可塑性樹脂フィルムが積層フィルムであり、ヘアーライン加工を施す面に非晶性樹脂が積層されている請求項１〜４のいずれかに記載の包装用フィルム。
【請求項６】
前記包装用フィルムおよび包装用フィルムロールのヘアーライン加工面または非ヘアーライン加工面に、印刷層、金属薄膜層、接着剤層、シーラント層のうち少なくとも１つの層または複数の層を積層した、包装用積層フィルム。
【請求項７】
研磨布紙をフィルム走行方向に対して４５°〜８９°の方向に走行させ、フィルムの幅方向に１回または複数回ヘアーライン加工を施すことを特徴とする包装用フィルムの製造方法。
【請求項８】
研磨布紙を螺旋状に走行させて、フィルムの幅方向に１回または複数回ヘアーライン加工を施す請求項７記載の包装用フィルムの製造方法。
【請求項９】
請求項１〜６のいずれかに記載の包装用積層フィルムを巻き取ってなる包装用フィルムロール。
【発明の詳細な説明】
【技術分野】
【０００１】
本発明は、開封性に優れた包装用フィルムとその製造方法に関するものであり、特に、食料品、衣料品、工業部品、家庭用品および医薬品等の各種包装袋に好適な包装用フィルムとその製造方法に関するものである。
【背景技術】
【０００２】
包装袋は、食料品、衣料品、工業部品、家庭用品あるいは医薬品などを包装し、内容物を塵やほこりから保護し保存するために用いられており、従来から熱可塑性樹脂からなるフィルムを用いた色々な包装袋が提案されている。包装袋には色々なフィルム特性が要求されるが、例えば、包装された内容物を取り出す際には、(1)袋を最後部分まで開封できること、(2)内容物が取り出しやすく、また壊れやすい内容物でも形を損なわずに取り出せること、(3)大きな力をかけずに開封できること、あるいは(4)引き裂き方向が直線状であることというようなフィルム開封特性、すなわち、引き裂き方向性に優れることが要求されている。
【０００３】
引き裂き方向性に優れたフィルムを用いた包装袋としては、例えば、おにぎりなどの包装に用いられている包装袋がある。このような引き裂き方向性を有するフィルムを得る方法としては、通常、α−オレフィン系樹脂からなるフィルムを縦方向に１軸延伸したフィルムが使われている（特許文献１参照）。
【０００４】
また、例えば、菓子類などの包装袋に採用されている３方シール包装袋や４方シール包装袋には、幅方向への引き裂き方向性を有するフィルムが使われている。このような幅方向への引き裂き方向性を有するフィルムを得る方法としては、通常、α−オレフィン系樹脂やエチレン系樹脂からなるフィルムを横方向に１軸延伸したフィルムや、低密度のエチレン・α−オレフィン共重合体とエチレン・不飽和カルボン酸共重合体アイオノマーを特定条件で共押出した積層フィルムが使われている（特許文献２および特許文献３参照）。
【０００５】
しかしながら、α−オレフィン系樹脂からなる１軸延伸したフィルムは、フィルムの厚みムラと延伸ムラを軽減するために、延伸倍率を３倍以上の高倍率で延伸する必要があり、この際、高温で予熱、アニーリング等を行う必要がある。また、高倍率で延伸した場合でも、得られるフィルムに厚みムラや延伸ムラが発生しやすいという問題は依然として残っている。また、幅方向への引き裂き方向性を有する包装用フィルムの多くは、α−オレフィン系樹脂やエチレン系樹脂からなるフィルムであり、幅方向への引き裂き方向性は、例えば、ポリエステルフィルムでは達成できていなかった。
【０００６】
一方、ヘアーライン加工を施すことによって、フィルムおよびシートに引き裂き方向性を付与させ、この引き裂き方向性を有するフィルムおよびシートを用いることによって開封性に優れる包装袋が得られることが知られている（特許文献４、特許文献５および特許文献６参照）が、これらヘアーライン加工フィルムおよびシートはフィルムの流れ方向にヘアーライン加工を施すものであって、フィルムの幅方向にヘアーライン加工を施すものではなかった。すなわち、従来のヘアーライン加工の方法では、上記の、例えば菓子類などの包装袋に採用されている３方シール包装袋や４方シール包装袋に用いるには製袋工程の設備の改造が必要であり、生産性の面で、不利であった。
【特許文献１】特開昭６４−５６７４０号公報
【特許文献２】特開２００４−０３４５４０号公報
【特許文献３】特開２０００−２０２９５６号公報
【特許文献４】特開平８−２８２７２９号公報
【特許文献５】特開２００１−０３１１３６号公報
【特許文献６】特開２００４−０３４５９８号公報
【発明の開示】
【発明が解決しようとする課題】
【０００７】
従って、ポリエステルフィルムのような汎用フィルムであって、生産性に優れ、なおかつ、幅方向への引き裂き方向性に優れる包装用フィルムが望まれていた。
【０００８】
そこで、本発明は、前記した従来の技術の問題点を解決し、幅方向への開封性すなわち引き裂き方向性に優れた包装用フィルムを提供することを目的とするものである。また、本発明は、ポリエステルフィルムのような汎用フィルムを用い、容易な加工手段によって幅方向への良好な引き裂き方向性が付与された包装用として好適なフィルムの製造方法を提供することを目的とするものである。
【課題を解決するための手段】
【０００９】
上記の目的を達成するため、本発明の包装用フィルムは、次の要件で特定される。
【００１０】
すなわち、本発明の包装用フィルムは、熱可塑性樹脂フィルムの少なくとも片面に、フィルムの流れ方向を基準つまり０°としたときの８０°〜１００°の範囲の方向にヘアーライン加工が施されており、該熱可塑性樹脂フィルムの厚み（Ｔ）とヘアーライン加工による溝平均深度（Ｓ）との関係が、次式
（Ｔ−Ｓ）／Ｔ＝０．６０〜０．９９
の範囲であることを特徴とする包装用フィルムまたは包装用フィルムロールである。
【００１１】
本発明の好ましい態様によれば、本発明の包装用フィルムは、熱可塑性樹脂フィルムの少なくとも片面に施されたヘアーラインの溝平均深度（Ｓ）が０．１〜５μｍの範囲内で、および／または幅１００ｍｍ当たりの密度が５００〜２０，０００本の範囲内、および／またはヘアーライン加工面におけるヘアーライン加工方向と直角方向の中心線平均粗さ（Ｒａ［μｍ］）が、０．０２≦Ｒａ≦０．２０の範囲であることを特徴とする包装用フィルムであり、さらに／または、ヘアーライン加工を施す基材フィルムが積層フィルムであって少なくともその基材フィルムのヘアーライン加工を施す面に積層されているのが非晶性樹脂である包装用フィルムである。
【００１２】
また、本発明の好ましい態様によれば、本発明の包装用フィルムは、少なくとも片面に、幅方向にヘアーライン加工が施されるとともに、そのヘアーライン加工された面またはヘアーライン加工されてない面に、必要に応じて印刷層や金属薄膜層等の層が積層され、さらに、その表面に、接着剤層を介して、または介しないでシーラント層が積層されてなる幅方向への引き裂き方向性を有する包装用積層フィルムとして好適に用いられる。
【００１３】
さらに、その包装用積層フィルムにおいては、少なくとも片面に、幅方向にヘアーライン加工が施されたフィルムのヘイズが１０〜８０％の範囲であることが好ましく、また、幅方向にヘアーライン加工された面に、接着剤層を介してあるいは直接シーラント層が積層された積層フィルムのヘイズが１０％未満であることが好ましい態様である。
【００１４】
また一方、一般に包装袋を製造する際は、材料となる包装用フィルムはロール状に巻き取られたフィルムを用いているので、本明細書における包装用フィルムとは、ロール状に巻き取られた包装用フィルムロールの様態をとる場合もある。
【発明の効果】
【００１５】
本発明により、開封性、特に幅方向への良好な引き裂き方向性を有する包装用フィルムを得ることができる。すなわち、本発明によれば、ポリエステルフィルムのような汎用フィルムであっても、容易な加工手段によって幅方向への引き裂き方向性が付与された包装用フィルムとすることができる。
【００１６】
また、本発明の包装用フィルムで作られた包装袋は、包装袋を最後部分まで開封することができるので、内容物が取り出しやすく、また壊れやすい内容物でも形を損なわずに取り出すことができる。
【００１７】
そして、この幅方向への引き裂き方向性を有する包装用フィルムは、製袋工程の大幅な改造を必要をする事なく、レトルト食品用包装袋、３方シール包装袋、４方シール包装袋、およびピロー包装袋などの幅方向への開封性に優れることが要求される包装袋用として、特に好適に用いることができる。
【発明を実施するための最良の形態】
【００１８】
本発明の幅方向への引き裂き方向性を有する包装用フィルムに用いられる熱可塑性樹脂フィルムは、熱可塑性樹脂および必要に応じて配合された添加剤等からなるフィルムである。
【００１９】
本発明の包装用フィルムに用いる熱可塑性樹脂としては、例えば、ポリエチレン、ポリプロピレンなどのポリオレフィン、ポリエチレンテレフタレート、ポリプロピレンテレフタレート、ポリブチレンテレフタレート、ポリエチレンナフタレートなどのポリエステル、ナイロン６などのポリアミド、脂環式ポリオレフィン、ポリアリレート、ポリカーボネート、ポリエーテルサルホン、およびポリサルホン等が挙げられる。それらのポリマーは、単一ポリマーでも、共重合ポリマーでも、２種以上のブレンドポリマーでも構わない。中でも、ヘアーライン加工を施しやすいという点で、ポリエステル、ポリオレフィン、ポリアミドおよびそれらの共重合ポリマーが特に好ましく用いられる。また、ヘアーライン加工時の摩擦熱で溶融してヘアーラインの溝が埋まるという問題やヘアーライン加工後に毛羽立ちが生じるという問題を回避するために、融点が２００℃以上のポリマーが好ましく用いられる。
【００２０】
また、効率よくヘアーライン加工を施す目的で、本発明で用いられる熱可塑性樹脂フィルムが積層フィルムであり、少なくともヘアーライン加工を施す面に積層されているのが非晶性樹脂であることが好ましい。ここで、ヘアーライン加工を施す面に積層されている非晶性樹脂は完全な非晶性である必要はなく、基層に用いている熱可塑性樹脂と比較して、ヘアーライン加工を施す面に積層する熱可塑性樹脂の方が結晶化し難ければ良い。また、基層とヘアーライン加工を施す面に積層する層の層間剥離を抑制する目的で、各々の層を構成する樹脂は、相溶性に富む組み合わせである事が好ましい。例えば、基層がポリエステルで構成している場合は、ヘアーライン加工を施す面に積層する層にはエチレンテレフタレートとエチレンイソフタレートとの共重合ポリマーが特に好ましく用いられる。
【００２１】
ヘアーライン加工を施す面に積層する層の積層厚みはフィルム全体の厚みの５０％以下である事が好ましい。また、ヘアーライン加工を施す面に積層する層の積層厚み（Ｔｓ）とヘアーライン加工の溝平均深度（Ｓ）の関係は、特に限定されないが、Ｔｓ＜Ｓである事が特に好ましい。
【００２２】
幅方向へのヘアーライン加工は、従来のフィルムの流れ方向へのヘアーライン加工と比較して満足する溝平均深度（Ｓ）やヘアーライン密度を得られ難い傾向があるが、ヘアーライン加工を施す面に非晶性樹脂を積層する事によって、加工面の表面硬度を低下させ、ヘアーライン加工の加工性を向上することができ、満足する溝平均深度（Ｓ）やヘアーライン密度が達成し易くなる。
【００２３】
本発明で用いられる熱可塑性樹脂フィルムは、無延伸フィルムでも、１軸延伸フィルムでも、２軸延伸フィルムでも構わない。また、１軸延伸フィルムの場合は、良好な幅方向への引き裂き方向性を得やすい点から、横１軸延伸フィルムを用いることが好ましい。また、２軸延伸フィルムの場合は、フィルム配向方向とヘアーラインの方向とを実質的に同じとする目的で、幅方向に配向している２軸延伸フィルムを用いることが、良好な幅方向への引き裂き方向性を得やすい点から特に好ましい態様である。
【００２４】
本発明で用いられる熱可塑性樹脂フィルム中には、目的や用途に応じて各種の粒子を添加することができる。添加する粒子は、熱可塑性樹脂に不活性なものであれば特に限定されないが、無機粒子、有機粒子、架橋高分子粒子および重合系内で生成させる内部粒子などを挙げることができる。これらの粒子を２種以上添加しても構わない。かかる粒子の添加量は、フィルムの総質量に対して０．０１〜１０重量％添加することが好ましく、さらに好ましくは０．０５〜３重量％添加することである。
【００２５】
特に、フィルム表面に易滑性を付与し取扱い性を向上させる点からは、添加する粒子の平均粒子径は、好ましくは０．００１〜２０μｍであり、さらに好ましくは０．０１〜１０μｍである。平均粒子径が２０μｍを超えると、フィルムの欠陥が生じやすくなり、ヘアーライン加工性の悪化などを引き起こすことがある。また、平均粒子径が０．００１μｍ未満では、十分な易滑性が発現しないことがある。
【００２６】
無機粒子の種類としては、例えば、炭酸カルシウム、炭酸マグネシウム、炭酸バリウムなどの各種炭酸塩、硫酸カルシウム、硫酸バリウムなどの各種硫酸塩、カオリン、タルクなどの各種複合酸化物、リン酸リチウム、リン酸カルシウム、リン酸マグネシウムなどの各種リン酸塩、酸化アルミニウム、酸化ケイ素、酸化チタン、酸化ジルコニウムなどの各種酸化物、およびフッ化リチウムなどの各種塩を使用することができる。
【００２７】
また、有機粒子としては、例えば、シュウ酸カルシウムや、カルシウム、バリウム、亜鉛、マンガン、およびマグネシウム等のテレフタル酸塩などが使用できる。
【００２８】
架橋高分子粒子としては、例えば、ジビニルベンゼン、スチレン、アクリル酸、メタクリル酸のビニル系モノマーの単独または共重合体が挙げられる。その他、ポリテトラフルオロエチレン、ベンゾグアナミン樹脂、熱硬化エポキシ樹脂、不飽和ポリエステル樹脂、熱硬化性尿素樹脂、および熱硬化性フェノール樹脂などの有機微粒子も好ましく使用される。
【００２９】
重合系内で生成させる内部粒子としては、アルカリ金属化合物やアルカリ土類金属化合物などを反応系内に添加し、さらにリン化合物を添加する公知の方法で生成される粒子を使用することができる。
【００３０】
本発明の包装用フィルムには、必要に応じて添加剤、例えば、難燃剤、熱安定剤、酸化防止剤、紫外線吸収剤、帯電防止剤、可塑剤、粘着性付与剤、脂肪酸エステル、ワックス等の有機滑剤またはポリシロキサン等の消泡剤、顔料または染料等の着色剤を適量配合することができる。
【００３１】
本発明の包装用フィルムは、幅方向へ引き裂き性を付与するために、熱可塑性樹脂フィルムの表面に、幅方向にヘアーライン加工が施されていることが必要である。このヘアーライン加工が施される面は、ヘアーラインの溝の密度や深さにもよるが、熱可塑性樹脂フィルムの片面のみでもよいし、また、熱可塑性樹脂フィルムの両面でもよい。
【００３２】
ここで、本発明におけるヘアーライン加工を施す方向は、フィルムの流れ方向を基準つまり０°としたときの８０°〜１００°の範囲の方向であるが、ヘアーライン加工を施す方向について、本明細書における幅方向とは、特にことわりのない場合、フィルムの流れ方向を基準つまり０°としたときの８０°〜１００°の範囲の方向のことを意味する。
【００３３】
ヘアーライン加工された本発明の包装用フィルムは、ヘアーライン加工を施した方向にノッチなどの切り口を入れ、ヘアーライン加工を施した方向に引き裂くことにより、大きな力をかけずに引き裂くことができ、さらに、引き裂き方向性に優れ、直線状に引き裂くことができる。また、本発明の包装用フィルムで作られた包装袋の場合は、包装袋を最後部分まで開封することができるので、内容物が取り出しやすく、また壊れやすい内容物でも形を損なわずに取り出すことができる。このように本発明によると、開封性すなわち引き裂き方向性の優れた包装用フィルムが得られるのである。
【００３４】
熱可塑性樹脂フィルムの表面に、ヘアーライン加工を施す方法としては、和紙、クラフト紙、ラテックス処理紙、処理布の表面に、溶融アルミナ、炭化珪素、ダイヤモンド、エメリー、フリントおよびガーネットなどの研磨材が接着剤で固着された研磨布紙でもって、熱可塑性樹脂フィルムの表面を一定方向に摩擦する方法が挙げられる。その研磨布紙の形態は、ベルト状、シート状、ロール状およびディスク状が好ましい。研磨布紙の他に、スコッチ、金属ブラシ、羅紗、布地およびフィルム等の素材をベルト状に加工したものでも構わない。また、Ｔダイ法で溶融押出してシート化する際、表面がヘアーライン加工された冷却ドラムを用い、その冷却ドラムとニップロールとの間で押圧してヘアーラインの凹凸模様をフィルム表面に転写する方法でもよい。
【００３５】
熱可塑性樹脂フィルム表面に連続的に、幅方向にヘアーライン加工を施すための好ましい方法としては、図１に示すように、研磨布紙を貼り付けたベルト２を用いて、ベルト２の走行方向と熱可塑性樹脂フィルム１の流れ方向が任意の角度θになるように設置し、熱可塑性樹脂フィルム１の表面にこの研磨布紙を貼り付けたベルト２を接触させて、熱可塑性樹脂フィルム１のヘアーライン加工を施さない面にフリーロール３を押し付けてベルト２と熱可塑性樹脂フィルム１を任意の速度で走行させ、連続的に、幅方向にヘアーライン加工を施す方法がある。フリーロール３は、ヘアーライン加工工程でのフィルム端部からの熱可塑性樹脂フィルム破れを防ぐために、図２に示すようなロール中央部がロール端部６と比較して太い形状のフリーロール３を用いることが好ましい。また、熱可塑性樹脂フィルム１がベルト２に巻き込まれるのを防ぐために、ヘアーライン加工工程の前後に熱可塑性樹脂フィルム１の張力を制御するニップロール４、５を設置することが好ましい。
【００３６】
また、図３に示すように、例えば、研磨布紙を貼り付けたベルト７を螺旋状に１条または複数条巻き付けた軸８を用いて、ベルト７が螺旋状に走行するように軸８を設置し、図４のように１本のベルト７を熱可塑性樹脂フィルム９に複数回接触させてヘアーライン加工を施す方法もある。フリーロール１０は、ヘアーライン加工工程でのフィルム端部からのフィルム破れを防ぐために、図２に示すようなロール中央部がロール端部６と比較して太いフリーロール３を用いることが好ましい。また、熱可塑性樹脂フィルム９がベルト７に巻き込まれることを防ぐために、ヘアーライン加工の前後にフィルム９の張力を制御するニップロール１１、１２を設置することが好ましい。
【００３７】
ここで本発明における螺旋状に走行させることとは、デカルト座標における一般式が次式３で示されるように、研磨布紙の研磨面が常に外側を向いた状態を保った状態で走行させる事である。
ｘ＝ｒ・cosθ
ｙ＝ｒ・sinθ
ｚ＝ｚ                    式３
このような方法を用いてヘアーライン加工を施す際、図５のように、研磨布紙を貼り付けた複数の独立しているベルト７などを用いて複数回のヘアーライン加工を施してもよい。
【００３８】
さらに、図１、図３、図５のようなヘアーライン加工を施す工程において、熱可塑性樹脂フィルムがベルトに巻きこまれること、およびフィルム破れによるトラブルを抑制するために、熱可塑性樹脂フィルムの両端をクリップで保持しつつ、ヘアーライン加工を施す方法が好ましく用いることができる。熱可塑性樹脂フィルムの両端をクリップで保持しつつヘアーライン加工を施す方法では、前述のように熱可塑性樹脂フィルムがベルトに巻きこまれることが大幅に抑制できるので、図１に示すニップロール４、５、図３および図５に示すニップロール１１、１２、設置しても良いし、設置しなくても良い。
【００３９】
ヘアーライン加工の方向は、上記の図１に示すような、研磨布紙を貼り付けたベルト２を用いて、ベルト２の走行方向と熱可塑性樹脂フィルム１の流れ方向が任意の角度θになるように設置し、熱可塑性樹脂フィルム１の表面にこの研磨布紙を貼り付けたベルト２を接触させて、フィルム１のヘアーライン加工を施さない面にニップロール３を押し付けてベルト２とフィルム１を任意の速度で走行させ、連続的に、幅方向にヘアーライン加工を施す方法の場合は、熱可塑性樹脂フィルム１の走行方向とベルト２の走行方向からなる角度、およびフィルム走行速度とベルト走行速度の比を変更することで制御することができる。
【００４０】
つまり、例えばフィルムの流れ方向より９０°の方向にヘアーライン加工を施すといった場合は、熱可塑性樹脂フィルムの走行速度Ｖ１、研磨布紙を貼り付けたベルトの走行速度Ｖ２、および可塑性樹脂フィルムの走行方向とベルトの走行方向からなる角度θの関係式が、［Ｖ２＝Ｖ１／ｃｏｓθ］となるように制御すれば、幅方向へのヘアーライン加工を施すことができる。
【００４１】
また、図３に示すような、例えば、研磨布紙を貼り付けたベルト７を螺旋状に１条または複数条巻き付けた軸８を用いて、ベルト７が螺旋状に走行するように軸８を設置し、図４のように１本のベルト７を可塑性樹脂フィルム９に複数回接触させてヘアーライン加工を施す方法にて、例えばフィルムの流れ方向より９０°の方向にヘアーライン加工を施す場合、軸の直径φ、フィルムとベルトの接点での可塑性樹脂フィルム９の走行方向とベルトの走行方向からなる角度θ、隣り合うベルト間の隙間をゼロとする仮定で螺旋状に巻き付けたときのベルト幅Ｌの関係式が、［Ｌ＝φ×π×ｓｉｎθ］となるようにベルト軸８を設計すれば、可塑性樹脂フィルムへの幅方向のヘアーライン加工を施すことができる。
【００４２】
可塑性樹脂フィルムの走行方向とベルトの走行方向からなる角度θは、４５°〜８９°の範囲内であることが好ましい。可塑性樹脂フィルムの走行方向とベルトの走行方向からなる角度θが上記範囲を超える場合、幅方向にヘアーライン加工を施すためにはベルトの走行速度が早くなり過ぎてフィルムがベルトに巻き込まれ、可塑性樹脂フィルムが破れる場合がある。可塑性樹脂フィルムの走行方向とベルトの走行方向からなる角度θが上記範囲未満である場合、ヘアーライン加工して得られるヘアーラインの密度が低くなり幅方向への十分な引き裂き方向性が得られ難い。可塑性樹脂フィルムの走行方向とベルトの走行方向からなる角度θの値は、より好ましくは６０°〜８７°、さらに好ましくは７５°〜８５°の範囲である。
【００４３】
ヘアーライン加工を施す工程は、熱可塑性樹脂フィルムの横延伸工程と熱処理工程の間に設置することができる。熱可塑性樹脂フィルムは一般に熱処理工程で結晶化度が高くなる。一方、熱可塑性樹脂フィルムは結晶化度が高いと表面硬度が高くなり、耐擦過性が強くなる。以上のことより、熱可塑性樹脂フィルムは熱処理工程後ではヘアーライン加工を施し難くなり、例えば引き裂き方向性が得られ難い場合がある。このような場合は横延伸工程と熱処理工程の間にヘアーライン加工を設置することで効率良くヘアーライン加工を施すことができ、目的とするヘアーライン密度と深度を得やすい。
【００４４】
さらに、ヘアーラインの密度と深度は、研磨布紙の研磨材の硬度、粒度、粒径、突起高さを変更すること、フィルム巻き出しロールとフィルム巻き取りロールの張力を変更すること、およびフィルム走行方向と加工ベルトの走行方向からなる角度を変更することでも目的とするヘアーライン密度と深度を得ることができる。
【００４５】
優れた引き裂き方向性を得るためには、ヘアーライン溝の平均深度（Ｓ）と熱可塑性樹脂フィルムの厚み（Ｔ）との関係で表される関係式［（Ｔ−Ｓ）／Ｔ］の値を、（Ｔ−Ｓ）／Ｔ＝０．６０〜０．９９の範囲内とすることが重要である。その関係式の値が範囲未満であるとフィルムの厚みに対して溝が深すぎ、加工時に可塑性樹脂フィルムが破れ易い。また、その範囲を超えると、所望の引き裂き方向性を得ることが困難である。上記の関係式［（Ｔ−Ｓ）／Ｔ］の値は、より好ましくは０．７〜０．９５の範囲であり、さらに好ましくは０．８〜０．９５の範囲である。
【００４６】
ヘアーライン溝の平均深度（Ｓ）と熱可塑性樹脂フィルムの厚み（Ｔ）との関係で表される関係式［（Ｔ−Ｓ）／Ｔ］の値を（Ｔ−Ｓ）／Ｔ＝０．６０〜０．９９の範囲内に調節するには、研磨布紙の研磨材の硬度、粒度、粒径、突起高さを変更すること、フィルム巻き出しロールとフィルム巻き取りロールの張力を変更すること、フィルム走行方向と加工ベルトの走行方向からなる角度を変更すること、および熱可塑性樹脂フィルムが積層フィルムであってヘアーライン加工を施す面に非晶性樹脂が積層されている場合は非晶性樹脂の組成を変更することで、目的の範囲に調節することができる。
【００４７】
また、ヘアーライン加工して得られるヘアーライン溝の平均深度（Ｓ）は、０．１〜５μｍの範囲内で、幅１００ｍｍ当たりのヘアーライン密度が５００〜２０，０００本の範囲内であることが好ましい。ヘアーライン溝平均深度が上記範囲を超える場合や、ヘアーライン密度が上記範囲を超える場合、印刷層、金属薄膜層、接着剤層およびシーラント層等を積層する加工時にフィルム破れなどが生じる場合やフィルム表面に毛羽立ちが生じやすい場合がある。また、ヘアーライン溝平均深度が上記範囲未満である場合や、ヘアーライン密度が上記範囲未満である場合も引き裂き方向性が得られ難い。
【００４８】
ヘアーライン加工して得られるヘアーライン溝の平均深度（Ｓ）を０．１〜５μｍの範囲内に、幅１００ｍｍ当たりのヘアーライン密度を５００〜２０，０００本の範囲内に調節するには、研磨布紙の研磨材の硬度、粒度、粒径、突起高さを変更すること、フィルム巻き出しロールとフィルム巻き取りロールの張力を変更すること、フィルム走行方向と加工ベルトの走行方向からなる角度を変更すること、および熱可塑性樹脂フィルムが積層フィルムであってヘアーライン加工を施す面に非晶性樹脂が積層されている場合は非晶性樹脂の組成を変更することで、目的の範囲に調節することができる。
【００４９】
また、印刷層、金属薄膜層、接着剤層およびシーラント層等を積層せずに包装フィルムとして用いる場合、優れた引き裂き方向性を得るためのヘアーライン溝の平均深度（Ｓ）は、熱可塑性樹脂フィルムの厚み（Ｔ）との関係で表される上記関係式の値が上記範囲内の下限近くでもよい。しかしながら、ヘアーライン加工された面またはヘアーライン加工されていない面のどの面に積層するかにもよるが、各層を積層して包装フィルムとして用いる場合は、上記範囲内の上限近くの方が好ましく、また、シーラント層の厚みが厚い場合は、上記範囲内のより上限近くの方が好ましい。
【００５０】
また、ヘアーライン加工面において、ヘアーライン加工方向と直角方向の中心線平均粗さ（Ｒａ）の値を０．０２〜０．２０の範囲内とすることが好ましい。その範囲未満であると引き裂き方向性が不十分となり易い。また、その範囲を超えると加工時にフィルム破れ等生じやすくなる。ヘアーライン加工方向と直角方向の中心線平均粗さ（Ｒａ）は、より好ましくは０．０５〜０．１５であり、さらに好ましくは０．０８〜０．１５の範囲である。
【００５１】
ヘアーライン加工方向と直角方向の中心線平均粗さ（Ｒａ）の値を０．０２〜０．２０の範囲内に調節するには、研磨布紙の研磨材の硬度、粒度、粒径、突起高さを変更すること、フィルム巻き出しロールとフィルム巻き取りロールの張力を変更すること、フィルム走行方向と加工ベルトの走行方向からなる角度を変更すること、および熱可塑性樹脂フィルムが積層フィルムであってヘアーライン加工を施す面に非晶性樹脂が積層されている場合は非晶性樹脂の組成を変更することで、目的の範囲に調節することができる。
【００５２】
幅方向にヘアーライン加工を施した本発明の包装用フィルムは、そのまま包装フィルムとして商品等の包装に用いてもよいが、包装袋として用いる場合は、ヘアーライン加工された面またはヘアーライン加工されていない面に、接着層を介して、または直接に、各種の層を積層し、この包装用積層フィルムを袋状にして使用することが好ましい。各種の層としては印刷層、金属薄膜層、接着剤層およびシーラント層が挙げられる。
【００５３】
また、ヘアーライン加工を施したフィルムのヘイズは、シーラント層を積層したときの透明性と引き裂き方向性の点から、１０〜８０％の範囲が好ましい。この加工フィルムのヘイズは、ヘアーライン加工を施す前の熱可塑性樹脂フィルムのヘイズによる制限を受ける。例えば、透明性の良いポリエステルフィルム（通常、ヘイズ：２〜３％）にヘアーライン加工を施した場合の加工後のヘイズは、１０〜７０％の範囲である。
【００５４】
ヘイズの測定方法としては、ＪＩＳ−Ｋ−６７１４（２００１年式）に従って測定し、例えば、日本精密光学（株）ヘイズメーターＳＥＰ−Ｈ−２を用いて測定することができる。
【００５５】
前記したヘイズ範囲未満であると、ヘアーライン加工が不足し引き裂き方向性が不十分となり易い。また、上記範囲を超えるとヘアーラインの溝が深すぎ、印刷層あるいは金属薄膜層、接着剤層およびシーラント層等を積層する加工時にフィルム破れ等が生じ、取扱い性が悪化しやすい場合やフィルム表面に毛羽立ちが生じやすい場合やシーラント層を積層すると透明性を得られ難い場合がある。ヘイズは、より好ましくは１５〜７０％であり、さらに好ましくは１５〜６０％の範囲である。
【００５６】
また、フィルムの流れ方向の破断伸度は、取扱い性、引き裂き方向性の点から、ヘアーライン加工を施す前の熱可塑性樹脂フィルムの同一方向の破断伸度の２０〜８０％の範囲が好ましい。その範囲未満であると印刷層あるいは金属薄膜層、シーラント層等を積層する加工時にフィルム破れ等が生じ、取扱い性が悪化しやすい場合がある。逆に、上記範囲を超えると引き裂き方向性が得られ難い場合がある。破断伸度は、より好ましくは３０〜７０％であり、さらに好ましくは、３０〜６０％の範囲である。
【００５７】
本発明の包装用フィルムにおいて、好ましいフィルム厚みは５〜３００μｍの範囲であり、より好ましくは５〜２００μｍであり、特に好ましくは５〜１００μｍである。この範囲未満ではヘアーライン加工が施し難くなったり、フィルムの剛性、製膜安定性および平面性が悪化し、さらには加工時にしわなどが入りやすくなる。また、上記範囲を超えると取扱い性や場合によっては加工性の悪化を引き起こすことがある。
【００５８】
印刷層、金属薄膜層、接着剤層およびシーラント層等を積層した本発明の包装用積層フィルムは、幅方向にヘアーライン加工された熱可塑性樹脂フィルムに、必要に応じて印刷層や金属薄膜層が積層され、次いでシーラント層が積層されたものであり、シーラント層は通常ポリオレフィンで構成される。
【００５９】
このシーラント層の形成は、幅方向にヘアーライン加工を施した包装用フィルムのヘアーライン加工面、またはヘアーライン加工されない面に、接着剤を介してポリオレフィンフィルムを貼り合わせる方法で行っても良いし、直接にポリオレフィン樹脂を押出ラミネートする方法でラミネートしても良い。
【００６０】
また、直接あるいは接着剤を介してシーラント層を積層する場合、シーラント積層フィルムの透明性の点からヘアーライン加工を施した面に積層することが好ましい。また、そのシーラント積層フィルムのヘイズは、１０％未満であることが好ましい。ヘイズが１０％を超えると、内容物の確認ができることが必要である包装フィルムとしては好ましくない。この積層フィルムのヘイズの下限は、熱可塑性フィルムのヘイズによる制限を受け、例えば、熱可塑性フィルムが厚み１２μｍのポリエステルフィルムの場合、そのポリエステルフィルムのヘイズの下限値（通常２％）が実質的なヘイズの下限値となる。
【００６１】
シーラント層を形成するポリオレフィンとしては、エチレン、プロピレン、ブテン−１、ペンテン−１、４−メチルペンテン−１、ヘキセン−１およびオクテン−１等のα−オレフィンからなる重合体およびそのランダム共重合体とそのブロック共重合体が挙げられる。
【００６２】
そのランダム共重合体のうち、プロピレン・ランダム共重合体は、プロピレンとそれ以外のα−オレフィンモノマーの１種以上とがランダムに共重合されたポリマーであり、例えば、公知の方法により、プロピレン以外のα−オレフィンモノマーの１種以上を２〜１５重量％の範囲で共重合させたポリプロピレンがある。
【００６３】
また、ブロック共重合体のうち、プロピレン・エチレン・ブロック共重合体は、豊富な量のプロピレンと少量のエチレンおよび／またはその他のα−オレフィンとからなる共重合体部分と、少量のプロピレンと豊富な量のエチレンとからなる共重合体部分とがブロック的に共重合したものである。それぞれの共重合成分の組成と各ブロックの分子量等は、重合段階で制御することができる。一般には、特開昭５９−１１５３１２号公報に示されるように、２段以上の重合方法によって得ることができる。例えば、プロピレン・ブロック共重合体の融点は１４５〜１６５℃の範囲である。融点は、豊富な量のプロピレンと少量のエチレンおよび／またはその他のα−オレフィンとからなる共重合体部分のポリプロピレン成分量で変化させることができる。また、プロピレン・エチレン・ブロック共重合体中のエチレン量および／またはその他のα−オレフィン成分の量は、フィルムの耐衝撃性の点で５〜２０重量％が好ましく、より好ましくは５〜１５重量％である。
【００６４】
ポリオレフィンフィルムを構成するポリオレフィンとしては、単体ポリマーではポリエチレンが好ましく、さらに低密度ポリエチレンが好ましく、特に直鎖状低密度ポリエチレンが好ましい。ランダム共重合体では、プロピレン・ランダム共重合体が好ましく、特に好ましくはプロピレンとエチレンまたはブテン−１との共重合体が好ましく、その共重合成分の割合は、２〜１５重量％の範囲が好ましい。ブロック共重合体では、ポリプロピレン・ブロック共重合体が好ましく、特に好ましくはポリプロピレンとエチレン、ブテン−１との共重合体が好ましい。共重合の割合は、５〜２０重量％の範囲の共重合体が好ましい。また、これらのポリオレフィンフィルムの融点はヒートシール性の点から１１０〜１６５℃の範囲が好ましい。
【００６５】
このポリオレフィンフィルムは、ヒートシール性の点から、無延伸フィルムであることが好ましい。無延伸フィルムとは、面配向係数が好ましくは０〜０．０１の範囲であり、より好ましくは０〜０．００５の範囲であるフィルムを言う。ポリオレフィンフィルムの厚みは、ヘアーライン溝の平均深度にもよるが、引き裂き方向性の点から、薄い方が好ましく、好ましくは１０〜１００μｍであり、より好ましくは１０〜６０μｍである。
【００６６】
ヘアーライン加工が施されたフィルムとシーラント層を貼り合わせるのに接着剤を用いる場合、その接着剤としては、熱硬化タイプでも熱可塑タイプでも構わないが、熱硬化タイプの方が好ましい。接着剤としては、例えば、ポリウレタン系樹脂、ポリエステル系樹脂、ポリ塩化ビニル系樹脂、スチレン・ブタジエン共重合体、アクリルニトリル・ブタジエン共重合体、メチルメタアクリレート・ブタジエン共重合体、クロロプレン、ポリブタジェン等のゴム系樹脂、ポリアクリル酸エステル系樹脂、ポリ塩化ビニリデン系樹脂、ポリブタジエン、またはこれらの樹脂のカルボキシル変性物、エポキシ系樹脂、セルロース系誘導体、エチレン酢酸ビニル系共重合体、ポリエチレンオキサイド、アクリル系樹脂、およびグニン誘導体等が挙げられる。熱可塑性樹脂フィルムとポリオレフィンフィルムとの密着性の点から、特にポリウレタン系樹脂やポリエステル系樹脂からなる接着剤が好ましい。
【００６７】
ヘアーライン加工面に接着剤を介してシーラント層を積層する場合、接着剤層の厚みは、積層品の透明性が得られやすい点から、ヘアーライン加工の溝平均深度（Ｓ）よりも厚い方が好ましい。接着剤層の厚みは、一般に０．２〜６μｍである。
【００６８】
印刷層は、幅方向にヘアーライン加工を施した包装用フィルムのヘアーライン加工面またはヘアーライン加工されていない面に形成され、包装用フィルムの意匠性を向上させるために寄与する。そして、この印刷層の上に、接着層を介してまたは介さないでシーラント層が積層される。
【００６９】
印刷層のバインダー樹脂素材としては、ポリウレタン系樹脂、ビニル系樹脂、ポリアミド系樹脂、ポリエステル系樹脂、アクリル系樹脂、ポリビニルアセタール系樹脂、ポリエステルウレタン系樹脂、セルロースエステル系樹脂、アルキド系樹脂および熱可塑性エラストマー系樹脂等が好ましく、なかでも、柔軟な被膜を作製することができる樹脂が好ましく、適切な色の顔料または染料を着色剤として含有する着色インキを配合することが好ましい。
【００７０】
印刷層の積層方法は、オフセット印刷法、グラビア印刷法およびスクリーン印刷法などの印刷法を用いることが好ましい。特に多色刷りや階調色彩を必要とする場合は、オフセット印刷法やグラビア印刷法が好ましい。また、単色の場合はグラビアコート法、ロールコート法およびコンマコート法などのコート法を採用することもできる。図柄に応じて、フィルムに全面的に印刷層を積層する印刷法でも、部分的に印刷層を積層する印刷法でもよい。
【００７１】
本発明の包装用フィルムは、意匠性とガスバリア性を付与するという目的のために、ヘアーライン加工面またはヘアーライン加工されていない面に、金属薄膜層を積層することが好ましく、その上に、接着層を介してまたは介さないでシーラント層が積層される。金属薄膜層は、金属箔でもよいし、蒸着により金属または酸化金属を積層させた層でもよいが、フィルムの取扱い性の点から、蒸着により積層させた金属薄膜層であることが好ましい。このとき、金属薄膜層を積層する表面に予めコロナ放電処理を施し、表面の濡れ張力を３５ｍＮ／ｍ以上に上げることは、金属薄膜層の密着性を向上させるために好ましく採用することができる。このときのコロナ放電処理時の雰囲気ガスとしては、空気、炭酸ガス、または窒素／炭酸ガスの混合系のいずれでもよく、特に炭酸ガスまたは窒素／炭酸ガスの混合ガス（体積比＝９５／５〜５０／５０）中でコロナ放電処理すると、フィルム表面の濡れ張力が３５ｍＮ／ｍ以上に上がるので好ましい。このコロナ放電処理を行った表面に蒸着により金属薄膜層を積層することが好ましい。
【００７２】
金属薄膜層を構成する材質としては、アルミニウム、珪素、亜鉛、マグネシウム、銅、クロムおよびニッケルクロムなどの金属が好ましい。意匠性とコストの面からアルミニウム金属がより好ましいが、２種以上の金属成分からなる合金であってもよい。
【００７３】
蒸着によりこれら金属薄膜層を積層する方法としては、通常の真空蒸着法を用いることができるが、イオンプレーティングやスパッタリング、プラズマで蒸発物を活性化する方法などを用いることができる。また、化学気相蒸着法（いわゆるＣＶＤ法）も広い意味での蒸着法として用いることができる。これらのための蒸発源としては、抵抗加熱方式のボード形式や、輻射または高周波加熱によるルツボ形式や、電子ビーム加熱による方式などがあるが、特に限定されない。
【００７４】
金属薄膜層の厚みは、１０〜１００ｎｍが好ましく、アルミニウム金属の蒸着の場合、光学濃度（光線透過率の逆数の対数）が０．８〜６．７程度のものが蒸着される。金属薄膜層の厚みが１０ｎｍ未満では、金属光沢性とガスバリア性が不十分であり、また、金属薄膜層の厚みが１００ｎｍを超えると蒸着時に金属薄膜層の凝集潜熱により、熱可塑性樹脂フィルムの極表面が溶融して白化する熱負けや、蒸着膜の可撓性が悪くなり、さらにフィルムの折り曲げなどにより、金属薄膜層の割れや、剥離が生じる場合がある。
【００７５】
以上の説明では、熱可塑性樹脂からなる基材フィルムとして、ヘアーライン加工フィルムを用いることを説明したが、シーラントフィルムを積層させる場合には、そのシーラントフィルムとして、ヘアーライン加工フィルムを用いることもできる。また、基材フィルムとしてヘアーライン加工フィルムを用いる代わりに、ヘアーライン加工シーラントフィルムを積層させることによって、所望の方向への引き裂き性を付与することもできる。例えば、ポリオレフィンなどからなるシーラントフィルムに、幅方向にヘアーライン加工を施し、ヘアーライン加工面に接着剤を介して、ナイロン２軸延伸フィルム、ポリエステル２軸延伸フィルムなどの基材フィルムを積層した構成として用いることもできる。この場合、まず、ナイロン２軸延伸フィルム、ポリエステル２軸延伸フィルムなどの基材フィルムに、印刷層や金属薄膜層等の各層を積層し、その積層面上に接着剤を介して、ヘアーライン加工シーラントフィルムのヘアーライン加工面を積層させることが好ましい。
【００７６】
本発明の幅方向にヘアーライン加工を施した包装用フィルムは、幅方向への引き裂き方向性に優れるため、従来のレトルト食品用包装袋、３方シール包装袋、４方シール包装袋、およびピロー包装袋などの製袋工程を転用して用い、包装袋を製造する事ができる。
【実施例】
【００７７】
以下、実施例によって本発明を詳細に説明する。なお、諸特性は以下の方法により測定、評価した。
【００７８】
（１）融点（Ｔｍ）
Seiko Instrument（株）製示差走査熱量分析装置ＤＳＣII型を用い、試料５ｍｇを室温より昇温速度１０℃／分で昇温していった際の吸熱融解曲線のピーク温度を融点（Ｔｍ）とした。
【００７９】
（２）固有粘度
ポリエステルをオルソクロロフェノールに溶解し、２５℃において測定した。
【００８０】
（３）メルトフローインデックス（ＭＦＩ）
ＪＩＳ−Ｋ−６７５８（１９９７年式）に準じて測定した。
【００８１】
（４）金属薄膜層の厚み
積層フィルムの断面を透過型電子顕微鏡（ＴＥＭ）にて下記の条件で写真撮影し、金属薄膜層の厚みを測定し、１０回の測定の平均値を金属薄膜層の厚みとした。
装    置：日本電子（株）製ＪＥＭ-１２００ＥＸ
観察倍率：４０万倍
加速電子：１００ｋＶ
（５）ヘアーライン加工性
フィルム表面にヘアーライン加工を施した後の表面状態を目視で観察し、次の基準で評価した。
○：ヘアーライン溝が綺麗に形成されているもの。
△：ヘアーライン溝の潰れや毛羽立ちがやや認められるもの。
×：ヘアーライン溝の潰れや毛羽立ちが認められるもの。
【００８２】
（６）ヘアーライン密度
（株）小坂研究所製の高精度薄膜段差測定器ＥＴ−１０を用いて、ヘアーライン加工方向と垂直な方向に沿って表面粗さを次の条件で測定した。得られた表面粗さ曲線から深度０．１〜５μｍの範囲内のヘアーライン溝数を、長さ４ｍｍ間でカウントし、２０回の測定の平均値を求めた。その平均値を１００ｍｍ当たりのヘアーライン溝数に換算して、１００ｍｍ当たりのヘアーライン密度とした。
・触針先端半径：０．５μｍ
・触針荷重    ：５ｍｇ
・測定長      ：４ｍｍ
・カットオフ    ：０．０８ｍｍ
（７）ヘアーラインの溝平均深度（Ｓ）、ヘアーライン加工面の中心線平均粗さ（Ｒａ）  上記（６）と同じ方法、同じ条件で、ヘアーライン加工面の表面粗さを測定した。２０回の測定の平均値を求め、平均深さ（Ｒｐ）をヘアーライン溝平均深度（Ｓ）とし、中心線平均粗さ（Ｒａ）とした。なお、Ｒｐ、Ｒａの定義は、例えば、奈良次郎著「表面粗さの測定・評価法」（総合センター、１９８３）に示されているとおりとした。
【００８３】
（８）ヘイズ
日本精密光学（株）製ヘイズメーターＳＥＰ−Ｈ−２を用いて、ＪＩＳ−Ｋ−６７１４（２００１年式）に従って測定した。
【００８４】
（９）積層フィルムの透明性
積層フィルムのヘイズを上記（８）の方法に従って測定し、次の基準で積層フィルムの透明性の評価を行った。
【００８５】
○：積層フィルムのヘイズが１０％未満であるもの。
【００８６】
△：積層フィルムのヘイズが１０〜１５％の範囲であるもの。
【００８７】
×：積層フィルムのヘイズが１５％を超えるもの。
【００８８】
（10）印刷性
フィルムのヘアーライン加工面に、ＲＫ ＰＲＩＮＴ−ＣＯＡＴ ＩＮＳＴＲＵＭＥＮＴ ＬＴＤ．製卓上印刷機Ｋプリンティングプルーファー、版タイプ：標準版プレート  タイプＤ（カラー密度：６０〜１００％／セル深さ：２４〜４０μｍ）、インキ；大日本インキ工業（株）製商品名“ユニピアＡ”（登録商標）Ｒ８０５墨を用い、印刷を行い、６０℃×３０秒乾燥後、印刷の網点を倍率５０倍で顕微鏡観察して、次の基準で印刷性の評価を行った。
○：印刷の滲みが認められず、綺麗に印刷されているもの。
△：印刷の滲みが認められず、印刷の鮮明さがやや劣るもの。
×：印刷の滲みが認められ、印刷の鮮明さが劣るもの。
【００８９】
（11）引き裂き伝播抵抗
東洋精機（株）製軽荷重式引き裂き試験機を用いて、ＪＩＳ−Ｋ−７１２８−２（１９９８年式）に従って測定した。ヘアーライン加工方向が長手方向となるようにフィルムを幅５０ｍｍ×長さ６４ｍｍにカットし測定サンプルとする。このサンプルの幅中央位置の端部から長さ方向に１３ｍｍの切れ込みを入れ、長さ方向の残り５１ｍｍを引き裂いたときの抵抗値を読み取り、１０回の測定の平均値から次の基準で評価した。
○：引き裂き伝播抵抗の平均値が５ｋＮ／ｍ以下の範囲であるもの。
△：引き裂き伝播抵抗の平均値が５ｋＮ／ｍを超え、１０ｋＮ／ｍ以下の範囲であるもの。
×：引き裂き伝播抵抗の平均値が１０ｋＮ／ｍを超えるもの。
【００９０】
（12）引き裂き方向性（開封性）
フィルムのヘアーライン加工方向が横幅方向になるようにカットした縦幅２００ｍｍ×横幅１５０ｍｍのフィルムサンプルの２枚を、シーラント層が内側となるように重ね合わせる。富士インパルス（株）製インパルスシーラーを用い、シール幅１０ｍｍで、重ねたフィルム２枚の三辺部分をヒートシールし、包装袋を作製した。１袋の包装袋に、市販の調理済みカレー食品２５０ｇを入れた後、残り一辺部分をヒートシールして密封し、カレー食品入り包装袋を１０袋作製した。
【００９１】
この包装袋のシール部に、角から縦方向に２ｃｍ離れた位置から横幅方向に包装袋の辺と平行な直線を油性インク“マジック”（登録商標）インキで引いた後、はさみを用いて、油性インクで書かれた直線に沿って１０ｍｍのノッチの切り口を入れた。油性インクで書かれた直線が中心線になるように短冊型に切り出し、幅４ｃｍ長さ１５ｃｍの試験片を得た。この試験片を用いて、つかみ具間距離を１ｍｍとすること以外は、ＪＩＳ−Ｋ−７１２８−１（１９９８年式）の手順に従って試験片を最後まで引き裂いた。引き裂きの終了部分において、切り口と油性インクで書かれた直線とのズレ幅の平均値（ｎ＝１０）を次の基準で評価した。
○：引き裂きズレ幅の平均値が５ｍｍ以下の範囲であるもの。
△：引き裂きズレ幅の平均値が５ｍｍを超え、１０ｍｍ以下の範囲であるもの。
×：引き裂きズレ幅の平均値が１０ｍｍを超えるもの。
【００９２】
［実施例］
実施例および比較例には、以下のポリエステルおよび粒子マスターを使用した。
【００９３】
［ポリエチレンテレフタレートＡ（ＰＥＴ−Ａ）］
テレフタル酸ジメチル１００質量部、およびエチレングリコール６０質量部の混合物に、テレフタル酸ジメチル量に対して酢酸マグネシウム０．０９質量部、三酸化アンチモン０．０３質量部を添加して、常法により加熱昇温してエステル交換反応を行なった。次いで、該エステル交換反応生成物に、テレフタル酸ジメチル量に対して、リン酸８５％水溶液０．０２０質量部を添加した後、重縮合反応槽に移送した。次いで、加熱昇温しながら反応系を徐々に減圧して１ｍｍＨｇの減圧下、２９０℃の温度で常法により重縮合反応を行い、融点２５７℃、固有粘度０．６５ｄｌ／ｇのポリエチレンテレフタレートを製造した。
【００９４】
［粒子等含有マスターポリマＢ（ＰＥＴ−Ｂ）］
ＰＥＴ−Ａの重合時に、帯電防止剤としてドデシルベンゼンスルホン酸ナトリウム６質量部およびポリエチレングリコール（分子量４０００）４質量部、酸化防止剤として、チバ・スペシャルティ・ケミカルズ（株）製“イルガノックス１０１０”（登録商標）を０．１０質量部、さらに下記手法で得られた凝集シリカ粒子（富士ディビソン（株）製、粒子径２．５μｍ）６質量部を添加し、ＰＥＴ−Ａと同様に重合して、粒子等含有のポリエチレンテレフタレートマスターポリマ（融点２６４℃、固有粘度０．６５ｄｌ／ｇ）を製造した。
【００９５】
凝集シリカ粒子：４塩化珪素１当量に対し、酸素１当量、および、水素１当量を気化装置において気化させ、酸水素炎中において１，０００℃で加水分解を行い、酸化ケイ素粒子を得た。さらに、直径０．５ｍｍのビーズを用いた湿式サンドミルにて粉砕し平均粒子径２．５μｍの凝集シリカ粒子を製造した。
【００９６】
［１，４−シクロへキサンジメタノール共重合ポリエチレンテレフタレートＤ（ＰＥＴ−Ｃ）］
イーストマン・ケミカル（株）製 “６７６３”（融点１９０℃、固有粘度０．７２）を用いた。この樹脂における１，４−シクロへキサンジメタノール共重合量は、全ジオール成分に対し３０モル％であった。
【００９７】
［イソフタル酸共重合ポリエチレンテレフタレート（ＰＥＴ−Ｄ）］
ジカルボン酸成分として、テレフタル酸ジメチル８２．５モル％とイソフタル酸ジメチル１７．５モル％とで１００質量％としたこと以外は、ＰＥＴ−Ａと同様にしてイソフタル酸１７．５モル％共重合ポリエチレンテレフタレート（固有粘度０．５８ｄｌ／ｇ、融点２２３℃）を得た。
【００９８】
［ポリブチレンテレフタレートＡ（ＰＢＴ−Ａ）］
東レ（株）製 “トレコン”（登録商標）１２００Ｓのポリブチレンテレフタレート（融点２２８℃、固有粘度１．２６ｄｌ／ｇ）を用いた。
【００９９】
［ポリプロピレン（ＰＰ）］
三井住友ポリオレフィン（株）製 “三井住友ポリプロ” （登録商標）ＦＳ２０１６のポリプロピレン（融点１６３℃、メルトフローインデックス２．３ｇ／１０ｍｉｎ）を用いた。
【０１００】
（実施例１）
熱可塑性樹脂フィルムとして、下記のポリエステル２軸延伸フィルムを用いた。ポリエステルをＰＥＴ−Ａ／ＰＥＴ−Ｂ＝重量比９９／１で配合したペレットを用い、このペレットを１８０℃×４時間で、十分に真空乾燥させた後、押出機に供給して２８０℃の温度で溶融させ、濾過フィルターで濾過した後、スリット状のダイからシート状に溶融押出した。全面静電印加で、表面温度２５℃に調整した鏡面キャスティングドラムに密着させて冷却固化しポリエステル未延伸フィルムを作製した。この間のシートと冷却ドラム表面との密着性を向上させるために、シート側にワイヤー電極を配して６ｋＶの直流電圧を印加した。得られた未延伸フィルムを９０℃の温度で予熱後、９５℃の温度にて長手方向に３．０倍にロール延伸し、さらに１１０℃の温度で予熱後、幅方向に１１５℃の温度で３．３倍にテンター延伸した後、２３０℃の温度にて弛緩５％で、５秒間熱処理し、厚みを１２μｍに調整したポリエステル２軸延伸フィルムを作製した。
【０１０１】
次に、研磨布紙（日本研紙（株）製“レジンクロス”（登録商標）ＳＲＣＸ-Ｓ１６）を貼り付けた金属ベルトを用い、フィルムの流れ方向と研磨布紙を貼り付けた金属ベルトの流れ方向の角度が６０°になるように設置し、ポリエステル２軸延伸フィルムをフリーロールで研磨布紙を貼り付けた金属ベルトに押し付け、その状態のままポリエステル２軸延伸フィルムを５０ｍ／ｍｉｎで走行させ、かつ、研磨布紙を貼り付けた金属ベルトを１００ｍ／ｍｉｎで走行させて、ポリエステル２軸延伸フィルムの片側表面の幅方向に溝平均深度０．９μｍのヘアーライン加工を施した。
【０１０２】
次に、ヘアーライン加工面に、金属薄膜層／接着剤層／シーラント層を順次積層した。金属薄膜層を積層する前に、まず、ポリエステル２軸延伸フィルムを５０℃の温度に加熱したゴムロールを介して、ヘアーライン加工面の表面を、窒素／炭酸ガスの混合ガス（窒素／炭酸ガス＝８５／１５）の雰囲気中で、４０Ｗ・ｍｉｎ／ｍ２の処理条件でコロナ放電処理を施し、ヘアーライン加工面の濡れ張力を４５ｍＮ／ｍ以上にしてロール状に巻き取った。そのときのフィルムの温度は３０℃であり、１０時間エージングした後に３０ｃｍ幅にスリットした。次に、スリットしたフィルムをフィルム走行装置を具備した真空蒸着装置内にセットし、１.００×１０−２Ｐａの高真空にした後に、−２０℃の温度の冷却金属ドラムを介して走行させた。このとき、アルミニウム金属を加熱蒸発させながら、走行フィルムのコロナ放電処理面に凝集堆積させ、アルミニウムの金属薄膜層を積層して巻取った。蒸着後、真空蒸着装置内を常圧に戻して、巻取ったフィルムを巻き返し、４０℃の温度で２日間エージングして、蒸着フィルムを得た。金属薄膜層の厚みは４５ｎｍであった。
【０１０３】
次に、この金属薄膜層面に、接着剤層として、ポリウレタン系接着剤（三井武田ケミカル（株）製“タケラック”（登録商標）Ａ６１０（濃度３５〜４５％）／“タケネート”（登録商標）Ａ５０（濃度２０〜３０％）＝９／１（混合重量比）、２５％酢酸エチル溶液）を用いて、接着剤層を、固形分厚み１μｍとなるようにコートした。次に、その上にシーラント層を設けるために、ポリプロピレン系無延伸フィルム（東レフィルム加工（株）製“トレファンＮＯ”（登録商標）３９５１Ｔ、厚み２０μｍ）のコロナ放電処理面を接着剤層面に貼り合わせた後その接着剤成分を架橋させるため、４０℃×２日以上、孵卵器でエージングを行った。次に、得られた包装用積層フィルムのヘアーライン加工方向が幅方向になるように縦幅２０ｃｍ×横幅１５ｃｍのフィルム片２枚を切り出し、そのシーラント層同士を重ね、富士インパルス（株）製インパルスシーラーを用い、幅１ｃｍで３方を温度１５０℃の温度で２秒間毎、ヒートシールし、包装袋を作製した。この包装袋は、調理済みカレー食品を封入して密封することができた。また、ノッチの切り口部分から良好に引き裂きくことができた。結果を表１に示す。
【０１０４】
（実施例２）
熱可塑性樹脂フィルムとして、ポリプロピレン２軸延伸フィルム（東レ（株）製“トレファン”（登録商標）２５００、厚み２０μｍ）を用いた。このポリプロピレン２軸延伸フィルムの片側表面の幅方向に、実施例１と同様な手法でヘアーライン加工（溝平均深度１．１μｍ）を施し、包装用フィルムを作製した。得られた包装用フィルムのヘアーライン加工方向が長さ方向となるように幅２２０ｍｍ×長さ１４０ｍｍのポリプロピレン２軸延伸フィルム片を切り出し、幅２２０ｍｍの片方の中央部に幅２ｍｍの切り口を入れ、切り口に重ね幅２ｍｍ×長さ１０ｍｍの糊付オープニングテープを貼り付けた。ポリプロピレン２軸延伸フィルムのオープニングテープの位置が三角おにぎりの頂点に配されるようにヘアーライン加工面をおにぎり側にして三角おにぎり２５０ｇを包み込んでフィルムの重なった部分に糊付シールを貼り付けて、おにぎりを包装した。その後、オープニングテープを引貼って開封したところ、ヘアーライン方向に引き裂き方向性良く引き裂くことができた。結果を表１に示す。
【０１０５】
（実施例３）
熱可塑性樹脂フィルムとして、下記のポリエステル無延伸フィルムを用いた。ポリエステルをＰＥＴ−Ａ／ＰＥＴ−Ｂ／ＰＢＴ−Ａ＝重量比９１／４／５で配合し、さらに、別途ステアリルリン酸（旭電化（株）製“アデカスタブ（登録商標）ＡＸ−７１”）０．１質量部を添加しベント式２軸押出機（Ｌ／Ｄ＝３６）に供給した。供給された樹脂を２８０℃で溶融させた後に真空ベント部２ヶ所を通過させた。次いで、濾過精度３０μｍのリーフディスクフィルターを通過させた後、スリット状のダイからシート状に溶融押出した。押出されたシートの両端部に針状エッジピニング装置を用いて静電印加し、表面温度５０℃に調整した鏡面キャスティングドラムに密着させ冷却固化し、厚み３０μｍのポリエステル無延伸フィルムを作製した。
【０１０６】
次に、実施例１と同様な手法で、ポリエステル無延伸フィルムの片側表面の幅方向にヘアーライン加工（溝平均深度０．９μｍ）を施した。ヘアーライン加工面に、ＲＫ ＰＲＩＮＴ−ＣＯＡＴ ＩＮＳＴＲＵＭＥＮＴ ＬＴＤ．製卓上印刷機Ｋプリンティングプルーファー、版タイプ：標準版プレート、インキ；大日本インキ工業（株）製 “ユニピアＡ”（登録商標）Ｒ８０５墨を用いて、印刷を行い、印刷層を積層した。次に、印刷積層面に直接、押出ラミネート法（押出温度２３０℃）でＰＥＴ−Ｃをラミネートして、シーラント層（厚み２０μｍ）を積層した。得られた包装用積層フィルムは、ヒートシール強度が低いものの、通常の文具類（例えば、ボールペン）用の包装袋としても良好に使用することができた。結果を表１に示す。
【０１０７】
（実施例４）
ヘアーライン加工工程において、フィルムの流れ方向と研磨布紙を貼り付けた金属ベルトの流れ方向の角度が６０°、ポリエステル２軸延伸フィルムを５６ｍ／ｍｉｎで走行、研磨布紙を貼り付けた金属ベルトを１００ｍ／ｍｉｎで走行させたこと以外は、実施例１と同様の手法により、フィルムの進行方向より９４°の方向にヘアーライン加工が施された包装用フィルムを作製した。
【０１０８】
次に、実施例１と同様の手法により、金属薄膜層／接着剤層／シーラント層を順次積層し、インパルスシーラーを用いて包装袋を作製した。この包装袋は、調理済みカレー食品を封入して密封することができた。また、ノッチの切り口部分から良好に引き裂きくことができた。結果を表１に示す。
【０１０９】
（実施例５）
熱可塑性樹脂フィルムとして、実施例１と同様のポリエステル２軸延伸フィルムを用いて下記の方法でヘアーライン加工を施した。金属ベルトに研磨布紙（日本研紙（株）製“レジンクロス”（登録商標）ＳＲＣＸ-Ｓ１６）を１５ｃｍ幅の短冊状に切り出したものを貼り付け、ベルトが直径５ｃｍの円柱表面上をベルト間の隙間を２ｍｍ空けながら螺旋状の軌跡を取るように設計したベルト軸を用いて、ポリエステル２軸延伸フィルムの幅方向とベルト軸が平行になるように設置し、ポリエステル２軸延伸フィルムとベルトの接点でのフィルムの走行方向とベルトの走行方向からなる角度が７５°になるようにした。ポリエステル２軸延伸フィルムの走行速度を３０ｍ／ｍｉｎとし、ベルトの走行速度を１１６ｍ／ｍｉｎにしてフィルムの片側表面の幅方向に溝平均深度０．９μｍのヘアーライン加工を施した。得られたヘアーライン加工フィルム用いて、実施例１と同様の手法により包装袋を作製した。この包装袋は、調理済みカレー食品を封入して密封することができた。また、ノッチの切り口部分から良好に引き裂くことができた。結果を表１に示す。
【０１１０】
（実施例６）
熱可塑性樹脂フィルムとして、下記のポリエステル２軸延伸積層フィルムを用いた。基層にＰＥＴ−Ａを用い、このペレットを１８０℃×４時間で、十分に真空乾燥させた後、押出機に供給して２８０℃の温度で溶融させ、濾過フィルターで濾過した後、マルチマニホールド式ダイに供給した。一方、ＰＥＴ−Ｄ／ＰＥＴ−Ｂ＝重量比９９／１で配合したペレットを１８０℃×４時間で、十分に真空乾燥させた後、押出機に供給して２７０℃の温度で溶融させ、濾過フィルターで濾過した後、マルチマニホールド式ダイに供給し、基層の一方に非晶性樹脂層として積層して、スリット状のダイからシート状に溶融押出した。全面静電印加で、表面温度２５℃に調整した鏡面キャスティングドラムに密着させて冷却固化しポリエステル未延伸積層フィルムを作製した。この間のシートと冷却ドラム表面との密着性を向上させるために、シート側にワイヤー電極を配して６ｋＶの直流電圧を印加した。得られた未延伸積層フィルムを９０℃の温度で予熱後、９５℃の温度にて長手方向に３．０倍にロール延伸し、さらに１１０℃の温度で予熱後、幅方向に１１５℃の温度で３．３倍にテンター延伸した後、２３０℃の温度にて弛緩５％で、５秒間熱処理し、厚みを１２μｍに調整したポリエステル２軸延伸積層フィルムを作製した。得られた２軸延伸積層フィルムの非晶性樹脂層に、実施例１と同様の手法によってヘアーライン加工を施し、実施例１と同様の手法により包装袋を作製した。この包装袋は、調理済みカレー食品を封入して密封することができた。また、ノッチの切り口部分から良好に引き裂くことができた。結果を表１に示す。
【０１１１】
（実施例７）
幅方向へのテンター延伸工程の後、フィルムを３０℃まで冷却し、実施例１と同様のヘアーライン加工を施した後に熱処理工程を設け、厚み２０μｍのヘアーライン加工フィルムを得たこと以外は実施例１と同様の方法にて、包装袋を作製した。この包装袋は、調理済みカレー食品を封入して密封することができた。また、ノッチの切り口部分から良好に引き裂きくことができた。結果を表１に示す。
【０１１２】
（比較例１）
ポリプロピレンを溶融押出機で、Ｔダイ方式にて温度２３０℃で溶融押出成形し、冷却方法は温度調節ができる３本のロールにて行い、第１ロールを６０℃の温度に、第２ロールを８０℃の温度に、そして第３ロールを１１０℃の温度に調節し、横方向１．５倍に延伸し、厚み２０μｍのポリプロピレン横１軸延伸フィルムを作製した。この１軸延伸フィルムの片側表面に、実施例１と同様な手法で接着剤層／シーラント層を順次積層した。得られた包装用積層フィルムから作製された包装袋は、引き裂き伝播抵抗は良好であったものの、引き裂きの切り口が曲がり、引き裂き方向性が劣るものであった。結果を表１に示す。
【０１１３】
（比較例２）
熱可塑性樹脂フィルムとして、実施例１で製造したポリエステル２軸延伸フィルム（厚み１２μｍ）を用いた。この２軸延伸フィルムをヘアーライン加工せずに、その片側表面に、実施例１と同様の手法により、金属薄膜層／接着剤層／シーラント層を順次積層した。得られた包装用積層フィルムから作製された包装袋は、引き裂き伝播抵抗も不十分であり、引き裂きの切り口が曲がり、引き裂き方向性も劣るものであった。結果を表１に示す。
【０１１４】
（比較例３）
熱可塑性樹脂フィルムとして、実施例１と同様の手法によって、厚み３０μｍに調整したポリエステル２軸延伸フィルムを用いた。ヘアーライン加工装置をフィルムの流れ方向と研磨布紙を貼り付けた金属ベルトの流れ方向の角度が４５°になるように設置し、フィルムを５１ｍ／ｍｉｎで、研磨布紙を貼り付けた金属ベルトを７２ｍ／ｍｉｎで走行させて、フィルムの片側表面の幅方向に溝平均深度０．２μｍのヘアーライン加工を施した。ヘアーライン加工を施した面に、実施例１と同様に手法により、金属薄膜層／接着剤層／シーラント層を順次積層した。得られた包装用積層フィルムから作製された包装袋は、引き裂き伝播抵抗も不十分であり、引き裂きの切り口が曲がり、引き裂き方向性も劣るものであった。結果を表１に示す。
【０１１５】
（比較例４）
熱可塑性樹脂フィルムとして、実施例１と同様の手法によって、厚み９μｍに調整したポリエステル２軸延伸フィルムを用いた。ヘアーライン加工装置をフィルムの流れ方向と研磨布紙を貼り付けた金属ベルトの流れ方向の角度が８０°になるように設置し、フィルムを３３ｍ／ｍｉｎで、研磨布紙を貼り付けた金属ベルトを１９０ｍ／ｍｉｎで走行させて、フィルムの片側表面の幅方向に溝平均深度４．０μｍのヘアーライン加工を施した。ヘアーライン加工を施した面に、実施例１と同様に手法により、金属薄膜層／接着剤層／シーラント層を順次積層した。得られた包装用積層フィルムから作製された包装袋は、引き裂き伝播抵抗、引き裂き方向性は良好であったが、印刷性が劣り、またフィルムの製造工程および加工工程でのフィルム破れが多発し、生産性に劣るものであった。結果を表１に示す。
【０１１６】
（比較例５）
ヘアーライン加工工程において、フィルムの流れ方向と研磨布紙を貼り付けた金属ベルトの流れ方向の角度が６０°、ポリエステル２軸延伸フィルムを３０ｍ／ｍｉｎで走行、研磨布紙を貼り付けた金属ベルトを１００ｍ／ｍｉｎで走行させたこと以外は、実施例１と同様の手法により、フィルムの進行方向より７７°の方向にヘアーライン加工が施された包装用フィルムを作製した。
【０１１７】
次に、実施例１と同様の手法により、金属薄膜層／接着剤層／シーラント層を順次積層し、インパルスシーラーを用いて包装袋を作製した。この包装袋は、調理済みカレー食品を封入して密封することができた。しかし、得られた包装袋は引き裂き方向性に劣り、きれいに開封することが困難であった。結果を表１に示す。
【０１１８】
【表１】
2007069961.tif 000003
【０１１９】
但し、表１中の略号は、以下のとおりである。
ＨＬ        ：ヘアーライン
ＣＰＰ      ：ポリプロピレン系無延伸フィルム
ＬＬＤ−ＰＥ：直鎖状低密度ポリエチレン。
【産業上の利用可能性】
【０１２０】
本発明の幅方向への引き裂き方向性を有する包装用（積層）フィルムは、幅方向への引き裂き方向性に優れているため、各種包装袋、例えば、おにぎり、レトルト食品および菓子等の食料品の包装袋、また、衣料品、工業部品、家庭用品および医薬品等の包装袋として好ましく用いることができる。
【図面の簡単な説明】
【０１２１】
【図１】図１は、本発明の熱可塑性樹脂フィルム表面に連続的に、幅方向にヘアーライン加工を施すための方法を例示説明するための概略斜視図である。
【図２】図２は、本発明で用いられるフリーロールを例示する概略斜視図である。
【図３】図３は、ヘアーライン加工を施すための、研磨布紙を貼り付けたベルト７を螺旋状に１条または複数条巻き付けた軸８を例示する概略斜視図である。
【図４】図４は、本発明の熱可塑性樹脂フィルム表面に連続的に、幅方向にヘアーライン加工を施すための他の方法を例示説明するための概略斜視図である。
【図５】図５は、本発明の熱可塑性樹脂フィルム表面に連続的に、幅方向にヘアーライン加工を施すためのさらに他の方法を例示説明するための概略斜視図である。
【符号の説明】
【０１２２】
１    熱可塑性樹脂フィルム
２    ベルト
３    フリーロール
４    ニップロール
５    ニップロール
６    ロール端部
７    ベルト
８    軸
９    熱可塑性樹脂フィルム
１０    フリーロール
１１    ニップロール
１２    ニップロール
【図１】
2007069961.tif 000004
【図２】
2007069961.tif 000005
【図３】
2007069961.tif 000006
【図４】
2007069961.tif 000007
【図５】
2007069961.tif 000008